(57)【特許請求の範囲】
【請求項１】
曲率を有する像担持体に当接し該像担持体上に残留したトナーをクリーニングするクリーニングブレードを備えるクリーニング装置であって、
前記クリーニングブレードの長手方向に延びた直線状の端部を持つ支持部材の当該端部側に、前記クリーニングブレードが支持されており、
前記像担持体の軸方向に対して前記クリーニングブレードの長手方向が角度を有するように前記クリーニングブレードを当接してなり、少なくともクリーニングに必要な前記クリーニングブレードの有効長における一方の端部を、前記像担持体の回転方向に対して上流側に当接し、他方の端部を下流側に当接し、
前記クリーニングブレードの長手方向において、前記像担持体の回転方向に対して上流側に当接される前記一方の端部では、クリーニングブレードの自由長が最も大きく、下流側に当接される前記他方の端部では、クリーニングブレードの自由長が最も小さいことを特徴とするクリーニング装置。
【請求項２】
前記クリーニングブレードによる像担持体への当接圧は、クリーニングブレード長手方向で同等であることを特徴とする請求項１に記載のクリーニング装置。
【請求項３】
前記クリーニングブレードによってクリーニングされた残余トナーの排出口は、前記他方の端部の近傍に設けられてなることを特徴とする請求項１又は請求項２に記載のクリーニング装置。
【請求項４】
前記クリーニングブレードが、板状ゴムで構成され、該板状ゴムと前記像担持体との接触幅が、前記トナーの体積平均粒径よりも小さいことを特徴とする請求項１〜請求項３のいずれか１項に記載のクリーニング装置。
【請求項５】
前記板状ゴムのＪＩＳ  Ａ硬度が、８０以上であることを特徴とする請求項４に記載のクリーニング装置。
【請求項６】
前記板状ゴムにおいて、少なくとも前記像担持体との接触部に微粒子が分散されてなることを特徴とする請求項４又は請求項５に記載のクリーニング装置。
【請求項７】
前記板状ゴムにおいて、少なくとも前記像担持体との接触部に皮膜層が形成されてなることを特徴とする請求項４〜請求項６のいずれか１項に記載のクリーニング装置。
【請求項８】
前記クリーニングブレードが、板状スクレーパで構成されてなることを特徴とする請求項１〜請求項３のいずれか１項に記載のクリーニング装置。
【請求項９】
前記トナーが結着樹脂と着色剤とを含み、前記結着樹脂として、融点が４５℃〜１１０℃の樹脂を含有することを特徴とする請求項１〜請求項８のいずれか１項に記載のクリーニング装置。
【請求項１０】
前記トナーの下記式（２）で表される形状係数ＳＦ１が、１３５以下であることを特徴とする請求項１〜請求項９のいずれか１項に記載のクリーニング装置。
式（２）：    ＳＦ１  ＝  （ＭＬ2／Ａ）×（π／４）×１００
〔式中、ＭＬはトナー粒子の絶対最大長を表し、Ａはトナー粒子の投影面積を表す。〕
【請求項１１】
前記トナーが外添剤を有してなり、該外添剤の少なくとも１種類は、体積平均粒径が５０〜５００ｎｍであることを特徴とする請求項１〜請求項１０のいずれか１項に記載のクリーニング装置。
【請求項１２】
像担持体と、該像担持体の表面を帯電させる帯電手段と、帯電された前記像担持体の表面に光を照射して潜像を形成させる露光手段と、トナーを含む現像剤により前記潜像を現像しトナー像を形成する現像手段と、前記トナー像を被転写体に転写する転写手段と、前記転写後の前記像担持体上に残余したトナーをクリーニングするクリーニング手段と、を少なくとも備える画像形成装置であって、
前記クリーニング手段が、請求項１〜請求項１１のいずれか１項に記載のクリーニング装置であることを特徴とする画像形成装置。
【請求項１３】
前記像担持体の表層は、フッ素系樹脂微粒子が分散されてなることを特徴とする請求項１２に記載の画像形成装置。
【発明の詳細な説明】
【技術分野】
【０００１】
本発明は、感光体、中間転写体等の像担持体上の残余トナーをクリーニングする為のクリーニング装置、及び該クリーニング装置を備える画像形成装置に関する。
【背景技術】
【０００２】
一般的な電子写真法の画像形成装置は、感光体上に現像されたトナー像を記録媒体に転写し、その際に残余した転写残トナーをウレタンゴム等のクリーニングブレードで除去している。感光体から一旦中間転写体へ転写する場合の中間転写体のクリーニングや、転写ロールへ付着したトナー等をクリーニングする場合も同様にクリーニングブレードで除去している。
【０００３】
ここで、一般的なクリーニングブレードは感光体の軸に対してクリーニングブレードの軸がほぼ平行である。この場合、クリーニングブレードに突入するトナーは感光体から戻される方向に力は働き感光体からは剥がされるが、ブレードエッジ近傍に滞留している限り、再度ブレードエッジに突入することになり、例えば省エネの観点から定着温度を下げることが可能な軟らかいトナーを用いた場合には、感光体に固着しやすくなってしまう。
【０００４】
これに対し、像担持体の軸とクリーニングブレードの軸が角度を成すものが開示されている（例えば、特許文献１参照。）。この方法では、トナーのブレードエッジへの再突入を抑え、トナーを軸方向へ流動させることができるため、ブレードエッジ近傍からトナーを排除するのに有効である。しかしながら、曲率を有する像担持体の場合は、クリーニングブレードが当接しない部分や当接圧が軸方向で著しく異なることとなり、均一なクリーニング性能が得られなくなる。
【０００５】
また、クリーニングブレードの硬度として、ＪＩＳ  Ａ硬度８０以下のものが開示されている（例えば、特許文献２〜特許文献５参照。）。このような低硬度のクリーニングブレードは、感光体や中間転写体等の被クリーニング部材に対して当たりが柔らかいため、被クリーニング部材を傷つけず、結果、被クリーニング部材の寿命は永くなるという利点を有する。
しかしながら、低硬度のクリーニングブレードは、像担持体に当接しているエッジ部分や、場合によってはクリーニングブレード全体が巻き込まれるとともに大きく変形してしまう。特に接触帯電器を用いた場合には、発生する放電生成物によって像担持体表面が高粘度となっているため巻き込み量が多くなり、クリーニングブレードと被クリーニング部材との接触幅が大きくなる。この接触幅の部分には、クリーニングブレードがスティックとスリップの挙動を繰り返すことによってトナーが挟み込まれるため、接触幅が大きくなると、より多くのトナーがクリーニングブレードによって潰されることになる。柔らかいトナーの場合にはこの影響は大きく、最終的には像担持体に固着してしまう。
【０００６】
このような状況から、クリーニングブレードと像担持体との接触部分における接触幅を５〜３０μｍとするクリーニング装置が開示されている（例えば、特許文献６参照。）。しかしながら、このような装置であっても、柔らかいトナーを用いた場合はトナーが潰れやすく、像担持体に固着してしまうという問題があった。
【特許文献１】特開平８−２１１７９９号公報
【特許文献２】特開平５−１１９６８６号公報
【特許文献３】特開平５−１５０６９７号公報
【特許文献４】特開平５−２７８０４５号公報
【特許文献５】特開平６−３１８０２２号公報
【特許文献６】特開２００４−１９９０４２号公報
【発明の開示】
【発明が解決しようとする課題】
【０００７】
本発明の課題は、クリーニングブレードや像担持体が寿命も永くなるクリーニング装置、及び該クリーニング装置を備えた画像形成装置を提供することである。
【課題を解決するための手段】
【０００８】
上記状況を踏まえ、鋭意研究を行ったところ、下記＜１＞〜＜１０＞のクリーニング装置に至った。
【０００９】
＜１＞  曲率を有する像担持体に当接し該像担持体上に残留したトナーをクリーニングするクリーニングブレードを備えるクリーニング装置であって、
前記クリーニングブレードの長手方向に延びた直線状の端部を持つ支持部材の当該端部側に、前記クリーニングブレードが支持されており、
前記像担持体の軸方向に対して前記クリーニングブレードの長手方向が角度を有するように前記クリーニングブレードを当接してなり、少なくともクリーニングに必要な前記クリーニングブレードの有効長における一方の端部を、前記像担持体の回転方向に対して上流側に当接し、他方の端部を下流側に当接し、
前記クリーニングブレードの長手方向において、前記像担持体の回転方向に対して上流側に当接される前記一方の端部では、クリーニングブレードの自由長が最も大きく、下流側に当接される前記他方の端部では、クリーニングブレードの自由長が最も小さいことを特徴とするクリーニング装置。
【００１２】
クリーニングブレードの上記一方の端部は、像担持体の回転方向に対して上流側に配置されるため当接圧が高くなる。一方、上記他方の端部は、下流側に配置されるため当接圧が低くなる。このような当接圧の差異が存在すると、均一にクリーニングし難くなる。
また、当接圧の低い部分（上記他方の端部）においても良好にクリーニングできるよう、クリーニング可能な当接圧を上記他方の端部に与えると、もともと当接圧の高い部分（上記一方の端部）では更に過剰な当接圧を与えることになり、結果、クリーニングブレードや像担持体の寿命が短くなってしまう。
そこで、上記＜１＞の発明では、当接圧の高くなる上記一方の端部では自由長を長くし、当接圧の低くなる上記他方の端部では自由長を短くする。これにより、曲率を有する像担持体にクリーニングブレードを角度をもって当接した際の、クリーニングブレード長手方向における当接圧を均一にでき、均一なクリーニング性能が得られる。且つ過剰な当接圧を避けることができるためクリーニングブレードや像担持体の寿命も永くなる。
【００１３】
＜２＞  前記クリーニングブレードによる像担持体への当接圧は、クリーニングブレード長手方向で同等であることを特徴とする前記＜１＞に記載のクリーニング装置。
＜３＞  前記クリーニングブレードによってクリーニングされた残余トナーの排出口は、前記他方の端部の近傍に設けられてなることを特徴とする前記＜１＞又は＜２＞に記載のクリーニング装置。
【００１４】
上記＜３＞の発明では、クリーニングブレードが像担持体の軸に対して角度をもって当接されるため、像担持体の回転方向に対して下流側に配置される上記他方の端部側へクリーニングされたトナーが流動する。そこで、上記他方の端部の近傍に残余トナーの排出口を設けることで、トナーの排出を効率的に行うことができる。
【００１５】
＜４＞  前記クリーニングブレードが、板状ゴムで構成され、該板状ゴムと前記像担持体との接触幅が、前記トナーの体積平均粒径よりも小さいことを特徴とする前記＜１＞〜＜３＞のいずれか１項に記載のクリーニング装置。
【００１６】
＜５＞  前記板状ゴムのＪＩＳ  Ａ硬度が、８０以上であることを特徴とする前記＜４＞に記載のクリーニング装置。
【００１７】
＜６＞  前記板状ゴムにおいて、少なくとも前記像担持体との接触部に微粒子が分散されてなることを特徴とする前記＜４＞又は＜５＞に記載のクリーニング装置。
【００１８】
＜７＞  前記板状ゴムにおいて、少なくとも前記像担持体との接触部に皮膜層が形成されてなることを特徴とする前記＜４＞〜＜６＞のいずれか１項に記載のクリーニング装置。
【００１９】
＜８＞  前記クリーニングブレードが、板状スクレーパで構成されてなることを特徴とする前記＜１＞〜＜３＞のいずれか１項に記載のクリーニング装置。
【００２０】
上述のように、トナーの像担持体への固着及びフィルミングは、クリーニングブレードがスティックとスリップとを繰り返すことによってトナーが接触部に入り込んで、クリーニングブレードによって潰されることにより発生する。
上記＜４＞〜＜８＞の発明によれば、接触部の幅がトナーの体積平均粒径よりも小さいため、トナーの接触部分への入り込みが防止されて、像担持体への固着やフィルミングの発生を抑えることができる。
【００２１】
＜９＞  前記トナーが結着樹脂と着色剤とを含み、前記結着樹脂として、融点が４５℃〜１１０℃の樹脂を含有することを特徴とする前記＜１＞〜＜８＞のいずれか１項に記載のクリーニング装置。
【００２２】
前記＜１＞〜＜８＞のいずれかの発明によれば、４５℃〜１１０℃の融点を有するような柔らかいトナーを用いた場合であっても、クリーニングブレードによってトナーを押し潰さず、良好にクリーニングを行うことができる。
【００２３】
＜１０＞  前記トナーの下記式（２）で表される形状係数ＳＦ１が、１３５以下であることを特徴とする前記＜１＞〜＜９＞のいずれか１項に記載の画像形成装置。
式（２）：    ＳＦ１  ＝  （ＭＬ2／Ａ）×（π／４）×１００
〔式中、ＭＬはトナー粒子の絶対最大長を表し、Ａはトナー粒子の投影面積を表す。〕
【００２４】
形状係数ＳＦ１が１３５以下のトナー、すなわち真球に近い形状のトナーを用いた場合であっても、前記＜１＞〜＜８＞のクリーニング装置を用いれば、良好に像担持体をクリーニングすることができる。
なお、真球に近い形状のトナーは、クリーニングブレードとの接触面積が少なくなるため、効率的にクリーニングし難しくなることから、当接圧を高くしてクリーニングを行う必要があった。その結果、クリーニングブレードや像担持体の劣化を速め、寿命を短くしていた。また、上記＜９＞に記載のトナーのように、柔らかいトナーを使用すると、高い当接圧のためにトナーが押し潰されフィルミングが多く発生するようになった。
本発明の前記＜１＞〜＜８＞のクリーニング装置では、クリーニングブレードによって剥がされたトナーは、ブレードエッジに再度突入することが少なくなり効率的にクリーニングを行うことができる。また、高い当接圧を必要とせず、且つ一定の接触幅になるよう制限しているため、効果的にフィルミングを防ぐことができる。
【００２５】
＜１１＞  前記トナーが外添剤を有してなり、該外添剤の少なくとも１種類は、体積平均粒径が５０〜５００ｎｍであることを特徴とする前記＜１＞〜＜１０＞のいずれか１項に記載のリーニング装置。
【００２６】
トナーの外添剤の粒径は、クリーニング性能に影響を与えていることが明らかとなった。上記粒径範囲にある外添剤は、クリーニングブレードをすり抜けることができるため、トナーと像担持体との付着力や摩擦力を低減させことができる。その結果、クリーニングブレードと像担持体と接触幅が狭くなり、トナーの入り込みやフィルミングを抑制することができる。
【００２７】
また、鋭意研究の結果、下記＜１２＞〜＜１３＞のクリーニング装置に至った。
【００２８】
＜１２＞  像担持体と、該像担持体の表面を帯電させる帯電手段と、帯電された前記像担持体の表面に光を照射して潜像を形成させる露光手段と、トナーを含む現像剤により前記潜像を現像しトナー像を形成する現像手段と、前記トナー像を被転写体に転写する転写手段と、前記転写後の前記像担持体上に残余したトナーをクリーニングするクリーニング手段と、を少なくとも備える画像形成装置であって、
前記クリーニング手段が、前記＜１＞〜＜１１＞のいずれか１項に記載のクリーニング装置であることを特徴とする画像形成装置。
【００２９】
＜１３＞  前記像担持体の表層は、フッ素系樹脂微粒子が分散されてなることを特徴とする前記＜１２＞に記載の画像形成装置。
【００３０】
上記＜１３＞の発明によれば、フッ素系樹脂微粒子が分散された像担持体を適用することで、クリーニングブレードと像担持体との付着力や摩擦力を低減できる。これにより、クリーニングブレードと像担持体との接触幅が狭まり、トナーの像担持体への固着を防ぐことができる。
【発明の効果】
【００３１】
以上のように、本発明によれば、クリーニングブレードや像担持体が寿命が永くなるクリーニング装置、及び該クリーニング装置を備えた画像形成装置を提供できる。
【発明を実施するための最良の形態】
【００３２】
＜画像形成装置＞
以下、添付図面に基づいて本発明の画像形成装置を説明する。
【００３３】
図１には、クリーニング装置を備えた画像形成装置の概略構成が示されている。この画像形成装置１００は、中間転写体を用いたタンデムカラー電子写真複写機である。
図１に示す画像形成装置では、それぞれイエロー、マゼンタ、シアンそしてブラックの各色の画像を形成する４つの現像ユニット５０Ｙ，５０Ｍ，５０Ｃ，５０Ｋが、所定の間隔をおいて並列的に（タンデム状に）配置されている。ここで、各現像ユニット５０Ｙ，５０Ｍ，５０Ｃ，５０Ｋは、収容されている現像剤中のトナーの色を除き基本的に同様に構成されているので、以下、代表して、イエローの現像ユニット５０Ｙを説明する。
【００３４】
イエローの現像ユニット５０Ｙは、像担持体としての感光体ドラム（像担持体）１Ｙを備えており、この感光体ドラム１Ｙは、当該図１が描かれた紙面に垂直な方向に軸線を有し、図示の矢印Ａ方向に沿って図示しない駆動手段によって所定のプロセススピードで回転駆動されるようになっている。感光体ドラム１Ｙとしては、例えば、赤外領域に感度を持つ有機感光体が用いられる。
【００３５】
なお、所定の条件により自動で、あるいは、手動で、プロセススピードの切り替えが可能であってもよい。本発明の画像形成方法は、このようにプロセススピードの切り替えが途中で行われるような装置であっても、高画質な画像形成と現像剤の維持性とを実現し得るものである。ここで、「所定の条件により自動」としては、例えば、写真画像等高精細な画像部分を含む画像情報が入力された場合に、高画質な画像を得るため、自動で通常モードから低速モードに切換える場合が挙げられる。
【００３６】
図１における感光体ドラム１Ｙの上部には、ロール帯電方式の帯電器（帯電手段）２Ｙが設けられており、帯電器２Ｙには、不図示の電源により所定の電圧が印加され、感光体ドラム１Ｙの表面が所定の電位に帯電される。
【００３７】
感光体ドラム１Ｙの周囲には、帯電器２Ｙよりも当該感光体ドラム１Ｙの回転方向下流側に、当該感光体ドラム１Ｙの表面に画像露光を施して静電潜像を形成する露光手段ＢｍＹが配置されている。レーザービーム等を用いる露光手段ＢｍＹの態様は、特に限定されない。
【００３８】
また、感光体ドラム１Ｙの周囲には、露光手段ＢｍＹよりも当該感光体ドラム１Ｙの回転方向下流側に、イエロー色の現像器５Ｙが配置されており、感光体ドラム１Ｙ表面に形成された静電潜像を、イエロー色のトナーによって顕像化し、感光体ドラム１Ｙ表面にトナー像Ｔを形成する構成になっている。
【００３９】
図１における感光体ドラム１Ｙの下方には、感光体ドラム１Ｙ表面に形成されたトナー像Ｔを一次転写する中間転写ベルト１１が、４つの感光体ドラム１Ｙ，１Ｍ，１Ｃ，１Ｋの下方に渡るように配置されており、この中間転写ベルト１１は、一次転写ロール１２Ｙによって感光体ドラム１Ｙの表面に押し付けられている。一次転写ロール１２にトナーの帯電極性と逆極性の電圧を印加することで、感光体ドラム１上のトナー像Ｔは中間転写ベルト１１に静電転写される。
中間転写ベルト１１は、駆動ロール２５、支持ロール２６およびバックアップロール１６の３つのロールからなる駆動手段によって張架され、感光体ドラム１Ｙのプロセススピードと等しい移動速度で、矢印Ｂ方向に周動されるようになっている。そして、中間転写ベルト１１表面には、上記のようにして一次転写されたイエローのトナー像Ｔの他、マゼンタ、シアンおよびブラックの各色のトナー画像が順次一次転写され、積層される。
【００４０】
ここで、中間転写ベルト１１の端部かつ非画像部には反射型の基準マーク１３が一枚貼られており、対向して設けられている発光、受光検知センサ１４が基準マーク１３を検知することによってすべてのプロセスのタイミングが規定されている。
【００４１】
中間転写ベルト１１を張架するバックアップロール１６には、中間転写ベルト１１を介して二次転写ロール１５が圧接されている。二次転写ロール１５とバックアップロール１６間に、トナーを記録媒体３１に引き寄せる電圧を印加すると、中間転写ベルト１１に担持されたトナー像Ｔは、上記二次転写位置において、記録媒体３１表面に静電転写される。なお、記録媒体３１は、フィードローラ３２によって所定のタイミングでトレイ３３から搬出される。
【００４２】
バックアップロール１６には中間転写ベルト１１との当接位置から円周方向へ約２０〜４０ｍｍの距離をおいて、電極ロール１９が当接しており、電極ロール１９にはトナーと同極性の電圧が適宜印加されるようになっている。
【００４３】
また、感光体ドラム１Ｙの周囲には、一次転写ロール１２Ｙよりも感光体ドラム１Ｙの回転方向（矢印Ａ方向）下流側に、感光体ドラム１Ｙの表面に残留した、或いはリトランスファーしたトナー８Ｙを清掃するためのクリーニングブレードを有するクリーニング装置６Ｙが配置されており、クリーニング装置６Ｙにおけるクリーニングブレードは、感光体ドラム１Ｙの表面に対向するように当接して取り付けられている。
【００４４】
感光体ドラム１Ｙの周囲のクリーニング装置６Ｙより下流側には、イレーズランプ４Ｙが配置されており、このイレーズランプ４Ｙは、クリーニング装置６Ｙにより未転写残留トナーが除去された感光体ドラム１Ｙの表面に除電光を照射して感光体ドラム１Ｙの表面を除電するようになっている。
【００４５】
さらに、中間転写ベルト１１の外周には、駆動ロール２５の表面に略対応した位置に、中間転写ベルト用のクリーニング装置１７に備えられたクリーニングブレード１７ａが当該中間転写ベルト１１の表面に接触するように配置され、残留トナーが除去される
【００４６】
二次転写ロール１５の周面には、クリーニングブレード１８ａを有するクリーニング装置１８が設けられ、二次転写ロール１５にクリーニングブレード１８ａが当接され、二次転写ロール１５に付着したトナーを除去している。
【００４７】
また、図１における二次転写ロール１５の下流側には、記録媒体３１上に多重転写されたトナー画像を、熱及び圧力によって記録媒体表面に転写して、永久像とするための定着器２１が配置されている。
【００４８】
本発明の画像形成方法に使用する画像形成装置において、各構成部材は、本発明に規定するものの他、特に制限はない。例えば、像担持体である感光体ドラムや中間転写ベルト（あるいは中間転写ドラム）、並びに帯電器等の各構成要素は、公知の如何なるものをも採用することができる。
【００４９】
なお、図１では前記帯電手段としては、ロール帯電方式の帯電器を示したが、非接触型のコロトロン帯電器やスコロトロン帯電器であってもよい。但し、オゾン発生の低減による環境保全性等を高い次元で実現できる点で、ロール帯電方式の帯電器であることが好ましい。
【００５０】
感光体ドラム１Ｙの表面（最表面層）は、フッ素系樹脂を含んでいることが好ましい。これにより潜像担持体表面の表面エネルギーが小さくなるため、クリーニングブレードとの摩擦力を低減させることが可能である。
【００５１】
また潜像担持体表面の傷の発生や磨耗を抑制するために、高強度の最表面層を設けることもできる。この高強度の最表面層を構成する材料としては、バインダー樹脂中に導電性微粒子を分散したもの、通常の電荷輸送層材料にフッ素樹脂、アクリル樹脂などの潤滑性微粒子を分散させたもの、シリコーンや、アクリルなどのハードコート剤を使用することができるが、強度、電気特性、画質維持性などの観点から、電荷輸送性を有し、架橋構造を有する樹脂を用いることが好ましく、特に架橋構造を有するシロキサン系樹脂を用いることが好ましい。
【００５２】
本発明で用いることができるフッ素系樹脂粒子としては、４フッ化エチレン樹脂、３フッ化塩化エチレン樹脂、６フッ化プロピレン樹脂、フッ化ビニル樹脂、フッ化ビニリデン樹脂、２フッ化２塩化エチレン樹脂およびそれらの共重合体の中から１種あるいは２種以上を適宜選択するのが望ましいが、特に、４フッ化エチレン樹脂、フッ化ビニリデン樹脂が好ましい。
【００５３】
このような最表面層を有する感光体ドラムとクリーニングブレードとでは、接触部での摩擦力が低減され、トナーの固着及びフィルミングの抑制に効果的である。
【００５４】
中間転写ベルト１１は、ポリイミド、ポリカーボネイト等の単層ベルトであり、例えば厚さ０．１ｍｍに形成されていることが好ましい。中間転写体はベルト状のもの以外に、ドラム状のものを使用しても良いのは勿論である。
【００５５】
一次転写ロール１２Ｙは、抵抗値が１０6〜１０8Ωに調整された発泡ウレタンゴム製であることが好ましい。
【００５６】
上記バックアップロール１６は、絶縁性ロールを半導電性の薄層フィルムで被覆して形成されている。この薄層フィルムは厚さ１０μｍ〜２００μｍに形成され、その表面抵抗率が１０7〜１０11Ω／□（□：単位面積）に調整されていることが好ましい。
【００５７】
上記二次転写ロール１５は、接地された導電性ロールであり、その表面電位を常に接地位置と等電位に保つため、その体積抵抗率は１０7Ω・ｃｍ以下の低抵抗であることが望ましい。
二次転写ロール１５をクリーニングするためのクリーニングブレード１８ａは、ポリウレタンゴム製であることが好ましい。
【００５８】
感光体用のクリーニング装置６Ｙ、６Ｍ、６Ｃ及び６Ｋ、中間転写体用のクリーニング装置１７、並びに二次転写ロール１５用のクリーニング装置１８のうち、少なくとも１つが、以下に記載する本発明のクリーニング装置である。好ましくは、感光体用のクリーニング装置６Ｙ、６Ｍ、６Ｃ及び６Ｋの少なくとも１つが下記本発明のクリーニング装置の場合であり、より好ましくは、クリーニング装置６Ｙ、６Ｍ、６Ｃ及び６Ｋのすべてが下記本発明のクリーニング装置の場合であり、更に好ましくは、クリーニング装置６Ｙ、６Ｍ、６Ｃ、６Ｋ、１７及び１８のすべてが本発明のクリーニング装置の場合である。
【００５９】
＜クリーニング装置＞
まず、本発明のクリーニング装置におけるクリーニングブレードと、像担持体との関係について説明する。尚、本発明のクリーニング装置は、感光体のほか、中間転写体、転写ロールにも適用することができるが、いずれも同様に適用できることから、以下では、感光体を像担持体の例として説明を行う。
【００６０】
図２は、感光体とクリーニングブレードとの当接位置の関係を示す概略図である。
図２（Ａ）に示す通り、感光体の軸方向に対して前記クリーニングブレードの長手方向が角度を有するようにクリーニングブレードが当接される。ここで、少なくともクリーニングに必要なクリーニングブレードの有効長Ｌにおける一方の端部を端部Ａとし、端部Ａを前記像担持体の回転方向に対して上流側に当接する。また有効長Ｌにおける他方の端部を端部Ｂとし、端部Ｂを下流側に当接する。
図２（Ｂ）に示すように、感光体を軸方向から見たときの、感光体の中心と端部Ａとを結んだ線、及び感光体の中心と端部Ｂとを結んだ線が成す角度をθとし、前記像担持体の半径をｒ（ｍｍ）とするとき、端部Ａに対し端部Ｂの食込み量の減少分は、ｒ（１−ｃｏｓθ）となる（図２（Ｃ））。ここで、食込み量の差分が０．６ｍｍ以上となると、感光体の軸方向内でクリーニング性が著しく変わってしまう為、下記式（１）を満たすことが重要である。
【００６１】
式（１）：    ０＜ｒ（１−ｃｏｓθ）≦０．６
【００６２】
好ましくは、ｒ（１−ｃｏｓθ）の値は、０．４以下、より好ましくは０．２以下、更に好ましくは０．１以下である。
【００６３】
なお、本発明において、クリーニングブレードの有効長Ｌとは、感光体上のトナーをクリーニングしなければならない領域、つまり、感光体表面にトナーが現像される領域（最大現像幅）を意味する。
【００６４】
端部Ａは、像担持体の回転方向に対して上流側に配置されるため当接圧が高くなる。一方、端部Ｂは、下流側に配置されるため当接圧が低くなる。
そこで、図３に示すように、当接圧の高くなる端部Ａでは自由長を長くし、当接圧の低くなる端部Ｂでは自由長を短くする。自由長による調節によって、クリーニングブレードで圧力が吸収・緩和され、クリーニングブレード長手方向における当接圧を均一にすることができる。これにより、均一なクリーニング性能が得られ、且つ過剰な当接圧を避けることができ、クリーニングブレードや像担持体の寿命も永くなる。
【００６５】
ここで、本発明において自由長とは、ブレード支持部材からの突き出し量をいう。
【００６６】
更に自由長について、図３を用いて説明する。
クリーニングブレードは、クリーニング部材６ａとこれを支持する支持部材６ｂとで構成される。端部Ａにおける自由長は、端部Ａにおけるクリーニング部材６ａが像担持体に当接する点Ａ1から支持部材６ｂまでの最短距離、すなわち、図３ではＡ1からＡ2までの距離をいう。同様に、端部Ｂにおける自由長は、図３ではＢ1からＢ2までの距離をいう。
【００６７】
例えば、図３に示すクリーニング部材６ａが、下記表１に示すヤング率及び厚さを有するゴム部材であって、支持部材６ｂの配置位置を表１に示す自由長となるように調節して半径３０ｍｍの感光体に取り付けたとすると、当接圧は、端部Ａ及び端部Ｂともに４０ｇｆ／ｃｍとなり、クリーニングブレードの長手方向において略一定となる。
【００６８】
【表１】
0004752373.tif 000002
【００６９】
ここで、食い込み量は、上記式（１）の「ｒ（１−ｃｏｓθ）」から算出した値をいう。
【００７０】
また、当接圧Ｆ（ｋｇｆ／ｃｍ）は、次式（３）により算出した値である。
【００７１】
式（３）：      Ｆ＝（Ｄ×Ｅ×ｔ3）／（４×Ｌ3）
【００７２】
式（３）中、Ｄは食込み量（ｍｍ）を表し、Ｅはヤング率（ｋｇ／ｃｍ2）を表し、ｔはゴムの厚さ（ｍｍ）を表し、Ｌは自由長（ｍｍ）を表す。
【００７３】
以上のように感光体の軸方向とクリーニングブレードの長手方向が互いに角度を成す構成において、クリーニングされるトナーの挙動を説明する。
【００７４】
図４（Ａ）は、従来のクリーニング装置を示す概略図であり、感光体とクリーニングブレードの軸はほぼ平行である。この場合、突入するトナーの力（トナーの感光体への付着力等）Ｆ１に対し、クリーニングブレードがトナーを押し返す力Ｆ２が大きければクリーニングが行われる。
しかし、特開２０００−３５２８３９号公報記載のような低温定着用の軟らかいトナーの場合、トナー自体が潰れやすくなる。クリーニングする為には、ある程度の大きさのＦ２が必要であるが、大きすぎるとクリーニングブレードが感光体へ押し付ける力も大きくなるため、クリーニングブレードと感光体との間に挟み込まれたトナーは、クリーニングブレードによって潰され、感光体表面に固着してしまう。
【００７５】
このような現象は、感光体の軸方向とクリーニングブレードの長手方向が略平行であるが故に起こり易くなり、クリーニングされたトナーは静電気力等の影響で感光体から離れない限り、クリーニングブレードの同じ位置に再突入し続ける。また、クリーニングし難い球形トナーも同様であり、離れない限りクリーニングブレードの同じ位置に再突入し続け、クリーニング不良の発生が多くなる。
【００７６】
一方、図４（Ｂ）は本発明のクリーニング装置を示す概略図である。突入するトナーに対してクリーニングブレードは角度を有しているため、トナーは感光体の軸方向（図４（Ｂ）では、紙面の右横方向）への力を受ける。従って、トナーは同一箇所に留まること無く、感光体の軸方向で移動する。これにより軟らかいトナーを用いても感光体への固着がし難くなり、球形トナーもクリーニングし易くなる。
【００７７】
クリーニングされたトナーは搬送オーガーを介して排トナーボックス等へ搬送される。図４（Ｂ）に示すように、トナーはクリーニングブレードの端部Ａ側から端部Ｂ側に移動する。したがって、端部Ｂ側にトナーが集まり易いので、残余トナーを排出する排出口は、端部Ｂ側の近傍とすることが好ましい。
【００７８】
次に、図５において、トナーが感光体に固着するに至る推定メカニズムを示す。
比較的硬度が低いクリーニングブレードの場合、感光体の回動に従い、エッジ先端では連続的にスティック＆スリップが起こっている。
【００７９】
図５（Ａ）のスティック状態では、エッジ先端が感光体に凝着しつつ感光体の回転に引きずられて、エッジ先端の巻き込みが発生している。トナーは、エッジ先端から離れた位置（ａ）で塞き止められる。
図５（Ｂ）のスリップ状態は、エッジ先端が巻き込まれから解放された状態であり、トナーを塞き止める位置はエッジ先端近傍の位置（ｂ）となる。この時にトナーがエッジ先端まで侵入する。
【００８０】
トナーが接触幅よりも小さいと、図５（Ｃ）のスリップ状態からスティック状態になる過程において、エッジ先端近傍の位置（ｂ）にまで入り込んだトナーがクリーニングブレードのエッジ先端とともに巻き込まれ、クリーニングブレードと感光体の間に挟み込まれる。軟らかいトナーの場合には、トナーはクリーニングブレードの当接圧によって潰れ、経時で感光体表面に固着し、最終的には潰れたトナーが感光体上に膜状に形成されフィルミングが発生する。
【００８１】
この時、トナー粒径が接触幅よりも大きい場合は、トナーは挟まれにくい。すなわち、トナーが巻き込まれて潰れるのを防ぐには、トナー粒径よりも接触幅を狭くすればよい。
【００８２】
なお、本発明における接触幅は、摺擦によってできたカット面先端の磨耗幅とみなして定義する。すなわち、接触幅とは、当接圧４ｇｆ／ｍｍ、当接角２５°、２８℃、８５％ＲＨで、感光体を３０，０００回転させた後に摺擦してできたカット面先端の磨耗痕跡の幅の最大値をいう。
【００８３】
具体的に、磨耗痕跡の幅は、次のように測定する。
図６に摺擦後の磨耗痕跡の形状を示す。図６は、クリーニングブレードの厚さ方向の断面図である。エッジ先端部Ｑは、スティック＆スリップの現象において支軸のように挙動するため、磨耗していないことが多い。そこで、接触幅は、磨耗していないエッジ先端部Ｑを含め、磨耗している部分の末端Ｒまでの距離を測定する。
なお、本発明では、図３に示すように感光体の軸方向とクリーニングブレードの長手方向とが角度をもって当接しているため、クリーニングブレードの長手方向において、磨耗痕跡の幅が異なる場合がある。その場合には、接触幅とは、最大の磨耗痕跡の幅を指す。
【００８４】
図７では、走行試験後の感光体とクリーニングブレードのエッジ先端接触幅との位置関係を示す。
図７（Ａ）に示すように、低硬度のクリーニングブレードである程、エッジ先端が巻き込まれ易く、感光体との接触幅も大きくなる。
一方、図７（Ｂ）に示すように、高硬度のクリーニングブレードである程、エッジ先端の巻き込みは抑制され、接触幅も小さくなる。
【００８５】
トナーの巻き込みを抑えるため、接触幅を狭くする方法としては、大きく分けて、（Ｉ）クリーニングブレードの変形を抑えることと、（ＩＩ）感光体とクリーニングブレードとの摩擦力を低減することが挙げられる。具体的には、以下の方法を挙げることができる。
【００８６】
（１）クリーニングブレードのゴム硬度を大きくする。
ゴム硬度を大きくすれば、ゴムの変形が抑えられ、接触幅が小さくなる。
例えば、トナー粒径が６μｍの場合、図８に示すように、クリーニングブレードの当接圧を変えても、接触幅がトナー粒径の６μｍよりも小さい条件、つまりゴムの硬度（ＪＩＳ  Ａ）を８０以上とすれば、トナーの固着を防ぐことができる。
本発明のクリーニング装置では、クリーニングブレードのゴムの硬度（ＪＩＳ  Ａ）は、８０以上であることが好ましく、より好ましくは、８０以上９０以下である。
【００８７】
（２）金属薄板等のスクレーパを用いる。
金属製のスクレーパでは、先端部の変形が少ない。また、金属製のスクレーパと感光体とでは、ゴム製のクリーニングブレードに比べて摩擦力が小さくなる。したがって、接触幅が小さくなり、トナーの入り込みを抑えることができ、引いてはフィルミングの発生を抑制できる。
【００８８】
（３）クリーニングブレードの先端部の表面に低摩擦層を形成する。
クリーニングブレードの先端部に、ゴム、樹脂を主成分とする低摩擦層を形成する。この様子を図９（Ａ）に示す。低摩擦層は、ウレタンゴム、シリコーンゴム、シリコーン樹脂、フッ素ゴム、フッ素樹脂、ナイロン等のバインダーに、シリコーンパウダー、フッ素樹脂パウダー、ポリメタクリル酸メチル（ＰＭＭＡ）パウダー等を混合した低摩擦層形成材料を、クリーニングブレードの像担持体接触部（エッジ先端部）にディッピング法等により塗工することで得られる。特に、低摩擦層は、フッ素系、アクリル系、ＤＬＣで形成されることが好ましい。
また、少なくともクリーニングブレードの像担持体接触部で低摩擦層が形成されていれば、接触幅を低減できるが、かかる部分以外の箇所に、低摩擦層が形成されていてもよい。
クリーニングブレードの先端部の表面に低摩擦層を形成すれば、感光体とクリーニングブレードとの摩擦を軽減することができるため接触幅が小さくなり、トナーの入り込みを抑えることができ、引いてはフィルミングの発生を抑制できる。
本発明に適用できる低摩擦層については、例えば、特開平１１−２４５２２号公報等を参照できる。
【００８９】
（４）クリーニングブレードの先端部に潤滑剤を含有させる。
クリーニングブレードの先端部に、粉体又は液状の潤滑剤を含有させる。この様子を図９（Ｂ）に示す。潤滑剤を含有させることで、クリーニングブレードの潤滑性を高め、感光体との摩擦力を低減させる。粉体の潤滑剤としては、フッ素系、アクリル系、カーボンで構成される微粒子を挙げることができる。
また、少なくともクリーニングブレードの像担持体接触部で潤滑剤を含んでいれば、摩擦力を低減できるが、かかる部分以外の箇所に潤滑剤を含んでいてもよい。
このようにすれば、感光体とクリーニングブレードとの摩擦を軽減することができるため接触幅が小さくなり、トナーの入り込みを抑えることができ、引いてはフィルミングの発生を抑制できる。
本発明に適用できる潤滑剤については、例えば、特開平７−３０６６１６号公報等を参照でき、フッ素樹脂の粉体からなる潤滑剤については、特開平９−２５８６３２号公報等を参照でき、これらに記載の潤滑剤の技術は、本発明に適用することができる。
【００９０】
次に、図１０を用いて、本発明のクリーニング装置の説明を行う。なお、クリーニング装置６Ｙ、６Ｍ、６Ｃ、６Ｋ、１７及び１８は、同様のクリーニング装置が適用できるため、以下では、代表としてクリーニング装置６Ｙの説明を行う。
【００９１】
図１０は、本発明のクリーニング装置の概略断面図である。
図１０に示すクリーニング装置６Ｙは、感光体ドラム１Ｙ表面の残留トナーを回転ブラシ（クリーニングブラシ）３８で処理し、クリーニングブレード３５で掻き取る構成であり、かかる回転ブラシ３８に、図１０（Ａ）では回収ロールとしてのデトーニングロール３９が接触しており、図１０（Ｂ）では固形潤滑剤４０が接触している。
【００９２】
回転ブラシ３８は、全体として円柱状であって、感光体ドラム１Ｙに近接して、感光体ドラム１Ｙと軸平行に配置されている。回転ブラシ３８の軸芯としては、円柱状のブラシシャフト３８Ａが設けられており、このブラシシャフト３８Ａの周囲表面には、導電性接着剤層を介して多数の導電性繊維が放射状に植毛されてブラシ３８Ｂを形成する。ブラシ３８Ｂには、トナー像転写工程で印加される電圧の極性と同一極性の直流電圧が印加される。これにより、感光体ドラム１Ｙの表面とブラシ３８Ｂとの間に電界が形成され、感光体ドラム１Ｙ表面に残留している負帯電のトナーＴがブラシ３８Ｂに静電吸着されるようになっている。
【００９３】
回転ブラシ３８は、図示しないモータにより図２における時計回り方向（矢印３８Ｃ方向）に回転させられ、感光体ドラム１Ｙ表面を擦って感光体ドラム１Ｙ表面に残留している帯電のトナーＴを掻き取ることができる。
【００９４】
クリーニングブラシの材質としては、公知の材質を用いることが可能であるが、その中でも、ナイロン、アクリル又はポリプロピレンが好ましく、この中でも特にナイロンが長期安定性に優れるため好ましい。ブラシ表面の繊維太さは２〜１７デニールの範囲が好ましく、さらに好ましくは３〜１０デニールの範囲である。
【００９５】
ブラシ表面の繊維長さ（起毛の接着層厚は含まない）は２．５ｍｍ〜７ｍｍの範囲が好ましく、さらに好ましくは３ｍｍ〜６．５ｍｍの範囲である。またブラシ表面の繊維密度は、１５×１０3〜２００×１０3本／ｉｎｃｈ2（２３．４〜３１０本／ｍｍ2）の範囲が好ましく、さらに好ましくは２０×１０3〜８０×１０3本／ｉｎｃｈ2（３１．０〜１２４本／ｍｍ2）の範囲である。
【００９６】
クリーニングブレード３５で掻き取られた残留トナーは、前記回転ブラシ３８によってトナー搬送オーガー部３６へ送られる。
トナー搬送オーガー部３６は螺旋形状を有しており、螺旋の旋回によって回収された残余トナーをクリーニング装置６Ｙの外に排出する。本発明のクリーニング装置では、クリーニングブレードが像担持体の軸方向に対して角度をもって当接されているため、前記端部Ｂ側の近傍に残余トナーの排出口を設けると、効率的に排出することができる。
【００９７】
図１０（Ａ）におけるデトーニングロール３９は、フェノール樹脂で被覆されており、図示しないモータにより図１０（Ａ）における反時計回り方向（矢印Ａ方向）に回転させられる。このデトーニングロール３９には、ブラシ３８Ｂに印加される電圧よりも大きい直流電圧が印加される。
【００９８】
図１０（Ｂ）における固形潤滑剤４０は、回転ブラシ３８により削られ、削られた固形潤滑剤は感光体ドラム１Ｙに塗布される。
前記固形潤滑剤としては、特に制限されないが、脂肪酸金属塩、特に劈開性を有し離型性向上効果が高いステアリン酸亜鉛を用いることが、効果的に被膜を形成する観点から好ましい。
【００９９】
なお、図１０に示すクリーニング装置６Ｙでは、クリーニングブレード３５、回転ブラシ３８、デトーニングロール３９、固形潤滑剤４０を備えているが、本発明のクリーニング装置は、クリーニングブレード３５有していれば、その他の部品は適宜選択して適用することができる。また、図１０に図示しない公知の部品を更に適用することもできる。
【０１００】
＜現像剤＞
次に、クリーニング対象である静電潜像現像用トナー、及び該トナーを含む現像剤について説明を行う。
【０１０１】
（静電潜像現像用トナー）
本発明では、静電潜像現像用トナーは特に制限されないが、低温定着可能な軟らかいトナーであっても、本発明のクリーニング装置を用いれば、良好にクリーニングを行うことができる。当然に、従来の温度で定着を行うトナーについても、本発明のクリーニング装置で良好にクリーニングすることができる。
【０１０２】
以下では、低温定着可能な柔らかいトナーについて説明を行う。
低温定着可能な柔らかい静電潜像現像用トナーは、少なくとも結着樹脂および着色剤を含有し、必要に応じて離型剤およびその他の成分を含有する。また、本発明で用いられるトナーには、上記構成からなるいわゆるトナー粒子の他、種々の目的で外添剤が添加されていることが望ましい。
【０１０３】
さらに結着樹脂としては、結晶性樹脂を含むことが好ましく、結晶性樹脂と非結晶性樹脂とを併用することが更に好ましい。充分な分子間凝集力を潜在させた高分子量の非晶性樹脂と、シャープメルト性を有する結晶性樹脂とを併用することで、最低定着温度を上昇させることなく、かつ、定着ロールに対しても定着時の剥離性が良好となる。
ここで、本発明における結晶性樹脂とは、示差走査熱量測定（ＤＳＣ）において、階段状の吸熱量変化ではなく、明確な吸熱ピークを有するものをいう。また、本発明における非晶性樹脂とは、示差走査熱量測定（ＤＳＣ）を用いた熱分析測定において、明確な吸熱ピークではなく、階段状の吸熱変化のみを有するものであり、常温固体で、ガラス転移温度以上の温度において熱可塑化するものをいう。
【０１０４】
結晶性樹脂としては、結晶性を有する樹脂であれば特に制限はなく、具体的には、結晶性ポリエステル樹脂、結晶性ビニル系樹脂が挙げられるが、定着時の紙への定着性や帯電性、及び好ましい範囲での融点調整の観点から、結晶性ポリエステル樹脂が好ましい。また、適度な融点をもつ直鎖脂肪族系の結晶性ポリエステル樹脂がより好ましい。
また、架橋構造を有する結晶性樹脂は、かかる架橋構造によって紙などの被転写体に対する過度の染み込みを防止することができ、定着ラチチュードの広い電子写真用トナーを提供することができるため、好ましい結晶性樹脂の態様のひとつである。なお、本発明のトナーに好適な架橋構造を有する結晶性樹脂は、有機溶剤中で溶解せず、膨潤するような成分を有する。
【０１０５】
本発明における結晶性樹脂の融点は、４０℃以上が好ましく、６０℃以上がより好ましい。但し、上限としては１１０℃以下が好ましく、１００℃以下がより好ましく、９０℃以下が更に好ましい。また、特に低温定着性のためには結晶性樹脂の融点は、４５℃〜１１０℃の範囲であることが好ましく、６０〜９５℃の範囲であることがより好ましい。
結晶性樹脂の融点が４０℃より低い場合は、トナーの保存時や使用時に、トナーがブロッキングを起こすおそれがある。また、結晶性樹脂の融点が１１０℃より高い場合は、低温定着性が達成されないおそれがある。
【０１０６】
本発明に用いられる非晶性樹脂のガラス転移温度は、４５〜６０℃の範囲であることが好ましく、５０〜６０℃の範囲であることがより好ましい。ガラス転移温度が４５℃未満であると、トナーが貯蔵中又は現像器中でブロッキング（トナーの粒子が凝集して塊になる現象）を起こしやすい傾向にある。一方、ガラス転移温度が６０℃を超えると、トナーの定着温度が高くなってしまい好ましくない。
【０１０７】
本発明において、結晶性樹脂の融点及び非結晶性樹脂のガラス転移温度の測定には前記示差走査熱量計（ＤＳＣ）を用いる。室温から１５０℃まで毎分１０℃の昇温速度で、ＡＳＴＭ  Ｄ３４１８−８に準拠して測定を行う。
結晶性樹脂の融点は、融解ピーク温度として求めることができる。なお、上記測定において複数の融解ピークを示す場合があるが、本発明においては、最大のピーク温度をもって融点とみなす。
非結晶性樹脂のガラス転移温度は、吸熱部におけるベースラインと立ち上がりラインとの延長線の交点の温度とする。
【０１０８】
また、トナーは常温で十分な硬さを有していることが好ましい。具体的には、動的粘弾性が角周波数１ｒａｄ／ｓｅｃ、３０℃において貯蔵弾性率（Ｇ’３０）が１×１０5Ｐａ以上、損失弾性率（Ｇ’’３０）が１×１０5Ｐａ以上であることが好適である。角周波数１ｒａｄ／ｓｅｃ、３０℃において貯蔵弾性率（Ｇ’３０）が１×１０5Ｐａ未満、損失弾性率（Ｇ’’３０）が１×１０5Ｐａ未満の場合には、現像機内でキャリアと混合された時に、キャリアから受ける圧力や剪断力によりトナー粒子が変形し、安定な帯電現像特性を維持することができない。また、潜像保持体上のトナーがクリーニングされる際に、クリーニングブレードから受ける剪断力によって変形し、クリーニング不良が発生する。角周波数１ｒａｄ／ｓｅｃ、３０℃において貯蔵弾性率（Ｇ’３０）が１×１０5Ｐａ以上、損失弾性率（Ｇ’’３０）が１×１０5Ｐａ以上である場合には、高速機で用いても特性が安定するので好ましい。
【０１０９】
本発明において、トナーは、融点＋２０℃のときの損失正接ｔａｎδが、角周波数１ｒａｄ／ｓｅｃでｔａｎδ＜１．５を満たすことが好ましい。融点以上の損失正接ｔａｎδが角周波数１ｒａｄ／ｓｅｃでｔａｎδ＜１．５を満たすことで、紙などの被転写体に対する過度の染み込みを防止することができ、定着ラチチュードの広く、安定した定着像の電子写真用トナー組成物を提供することができる。この損失正接ｔａｎδは０．０１＜ｔａｎδ＜１を満たすことがさらに好ましい。
【０１１０】
このようなトナーとしては、例えば、特開２０００−３５２８３９号公報等を参照できる。
【０１１１】
以下に、結晶性樹脂の例を説明する。
架橋構造を有する結晶性樹脂を構成するポリマーの好ましい例として、長鎖アルキル基を有するアクリルとジビニルモノマーから構成される樹脂を挙げることができる。ここで使用されるモノマーとしては、長鎖アルキル基、好ましくは炭素数１０以上のアルキル基を有するアクリルが挙げられ、具体的には、ラウリルアクリレート、ステアリルアクリレート、ベヘニルアクリレート、ラウリルメタクリレート、ステアリルメタクリレート、そしてベヘニルメタクリレートが挙げられるが、長鎖アルキル基、好ましくは炭素数１０〜２４程度のアルキル基を有していればこれらに限定されるものではない。また、長鎖アルキル基の代わりに長鎖エーテル基あるいはポリエステル基を有するアクリルモノマーを用いることもできる。
【０１１２】
また、ジビニルモノマーとしては１モノマーユニットにビニル基が２つ含有されていればよく、ジビニルスチレン、プロピレングリコールジメタクリレート、エチレングリコールジメタクリレート、ポリエチレングリコールジメタクリレート、５−エチル−２−ヒドロキシ−１，１−ジメチルエチル−５−ヒドロキシメチル−１，３−ジオキサンのアクリル酸エステル、Ｎ，Ｎ−メチレンビスアクリルアミド等が挙げられる。
【０１１３】
また、本発明の結着樹脂に好適な他の結晶性樹脂として、ポリエステル系樹脂を挙げることができる。前記ポリエステル樹脂は、例えば、モノマー成分である、２価又は３価以上のカルボン酸と、２価又は３価以上のアルコールとの反応により得られる。なお、本発明においては、前記ポリエステル樹脂として市販品を使用してもよいし、適宜合成したものを使用してもよい。２価のカルボン酸としては、例えば、蓚酸、コハク酸、グルタル酸、アジピン酸、スペリン酸、アゼライン酸、セバシン酸、フタル酸、イソフタル酸、テレフタル酸、ナフタレン−２，６−ジカルボン酸、ナフタレン−２，７−ジカルボン酸、シクロヘキサンジカルボン酸、マロン酸、メサコニン酸等の二塩基酸、及びこれらの無水物やこれらの低級アルキルエステル、マレイン酸、フマル酸、イタコン酸、シトラコン酸等の脂肪族不飽和ジカルボン酸などが挙げられる。３価以上のカルボン酸としては、例えば、１，２，４−ベンゼントリカルボン酸、１，２，５−ベンゼントリカルボン酸、１，２，４−ナフタレントリカルボン酸等、及びこれらの無水物やこれらの低級アルキルエステルなどが挙げられる。これらは１種単独で使用してもよいし、２種以上を併用してもよい。２価のアルコールとしては、例えば、ビスフェノールＡ、水素添加ビスフェノールＡ、ビスフェノールＡのエチレンオキシド又は（及び）プロピレンオキシド付加物、１，４−シクロヘキサンジオール、１，４−シクロヘキサンジメタノール、エチレングリコール、ジエチレングリコール、プロピレングリコール、ジプロピレングリコール、１，３−ブタンジオール、１，４−ブタンジオール、１，５−ペンタンジオール、１，６−ヘキサンジオール、ネオペンチルグリコール、キシリレングリコールなどが挙げられる。３価以上のアルコールとしては、例えば、グリセリン、トリメチロールエタン、トリメチロールプロパン、ペンタエリスリトールなどが挙げられる。これらは１種単独で使用してもよいし、２種以上を併用してもよい。なお、必要に応じて、酸価や水酸基価の調製等の目的で、酢酸、安息香酸等の１価の酸や、シクロヘキサノール、ベンジルアルコール等の１価のアルコールも使用することができる。
【０１１４】
また、本発明において使用される結着樹脂は、上記結晶性樹脂のほか、本発明の効果を損なわない範囲において、上記以外のモノマーを共重合成分として併用することができる。共重合可能な他のモノマー成分しては、スチレン、ｏ−メチルスチレン、ｍ−メチルスチレン、ｐ−メチルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロルスチレン、３，４−ジクロルスチレン等のスチレン類；エチレン、プロピレン、ブチレン、イソブチレン等のエチレン系不飽和オモノオレフィン類、塩化ビニル、塩化ビニリデン、臭化ビニル、フッ化ビニル等のハロゲン化ビニル類；酢酸ビニル、プロピレン酸ビニル、酢酸ビニルなどのビニルエステル類、アクリル酸、アクリル酸メチル、アクリル酸ｎ−ブチル、メタクリル酸メチル、メタクリル酸テトラフルオロプロピル、アクリル酸メチル、アクリル酸エチル、アクリル酸−ｎ−ブチル、メタクリル酸メチル、メタクリル酸エチル、アクリル酸トリフルオロエチル、アクリル酸ヘキサフルオロイソプロピル、アクリル酸テトラフルオロプロピル、アクリル酸オクタフルオロペンチル、アクリル酸ヘプタデカフルオロデシル等のα−メチレン脂肪族モノカルボン酸エステル類、ビニルメチルエーテル等のビニルエーテル類、ビニルメチルケトン等のビニルケトン類、Ｎ−ビニルピロール、Ｎ−ビニルカルバゾール、Ｎ−ビニルインドール、Ｎ−ビニルピロリドン等のＮ−ビニル化合物等を挙げることができる。
【０１１５】
これらの使用割合は、結着樹脂の所望の特性や主となる前記長鎖アルキル基又はエーテル基、ポリエステル基を有するアクリル系モノマーの種類により適宜選択し得るが、一般的には、仕込み比で６０モル％程度が上限であり、好ましくは、２０〜５０モル％程度である。
【０１１６】
前記結晶性樹脂に架橋構造を形成するには、長鎖アルキル基を有するアクリル系樹脂やポリエステル系樹脂に、イソシアネート系含有化合物のような架橋成分を添加するなどの手段により行うことができる。良好な架橋構造を形成するためには少なくとも３官能性の成分を用いることが好ましい。好ましい架橋構造の形成のためには、例えば、ジオール成分を有する樹脂とトリイソシアネートとの組み合わせ、トリオール成分を有する樹脂とジイソシアネートとの組み合わせを用いる方法、その他、ポリエステル樹脂の合成中に、主鎖中にビニル基等の官能基を導入し、そこにビニル基を有するモノマーを反応させる方法などをとればよい。
【０１１７】
また、トナー粒子は、コアに前記結晶性樹脂と非結晶性樹脂を含み、シェルに非結晶性粒子を含む、コア／シェル粒子であることも好適である。
【０１１８】
本発明のトナーに用いる着色剤としては、特に制限はなく、それ自体公知の着色剤を挙げることができ、目的に応じて適宜選択することができる。着色剤としては、例えば、ファーネスブラック、チャンネルブラック、アセチレンブラック、サーマルブラック等のカーボンブラック、ベンガラ、紺青、酸化チタン等の無機顔料、ファストイエロー、ジスアゾイエロー、ピラゾロンレッド、キレートレッド、ブリリアントカーミン、パラブラウン等のアゾ顔料、銅フタロシアニン、無金属フタロシアニン等のフタロシアニン顔料、フラバントロンイエロー、ジブロモアントロンオレンジ、ペリレンレッド、キナクリドンレッド、ジオキサジンバイオレット等の縮合多環系顔料が挙げられる。また分散染料、油溶性染料等を用いることもできる。前記着色剤の電子写真用トナーにおける含有量としては、前記結着樹脂１００重量部に対して１〜３０重量部が好ましいが、定着後における画像表面の平滑性を損なわない範囲においてできるだけ多い方が好ましい。着色剤の含有量を多くすると、同じ濃度の画像を得る際、画像の厚みを薄くすることができ、オフセットの防止に有効な点で有利である。なお、前記着色剤の色相を選択することで、イエロートナー、マゼンタトナー、シアントナー、ブラックトナー等が得られる。
【０１１９】
本発明のトナーには、前記必須成分のほか、その他の成分として、目的に応じて公知の添加剤などを適宜選択して用いることができる。例えば、無機微粒子、有機微粒子、帯電制御剤、離型剤などのそれ自体公知の各種添加剤が挙げられる。
【０１２０】
外添剤としては、特に制限はなく、従来から外添剤として用いられている各種外添剤を問題なく用いることができる。例えば、帯電性、導電性、粉体流動性、潤滑性等を改善する目的で、金属、金属酸化物、金属塩、セラミックス、樹脂、カーボンブラック等の微粒子を、外添してもよい。
【０１２１】
上述のように、球形に近い形状のトナーを用いた場合、一般に、像担持体のクリーニングは困難となる。そこで、体積平均粒径Ｄ50が５０〜５００ｎｍの球形微粒子を外添剤として用いることが好ましい。特に、単分散球形シリカを用いることが有効である。
かかる単分散球形シリカは、クリーニングブレードをすり抜けることができるため、トナーと像担持体との付着力を低減させることができ、摩擦力を軽減できる。その結果、クリーニングブレードと像担持体と接触幅が狭くなり、トナーの入り込みやフィルミングを抑制することができる。
単分散球形シリカの体積平均粒径Ｄ50が５０ｎｍ未満であると、非静電的付着力低減に対して有効に働かなくなり易い。特に、現像器内のストレスにより、トナー粒子に埋没しやすくなり、現像、転写向上効果が著しく低減しやすい。一方、５００ｎｍを超えると、トナー粒子から離脱しやすくなり、非静電的付着力低減に対して有効に働かないと同時に、接触部材に移行しやすくなり、帯電阻害、画質欠陥等の二次障害を引き起こしやすくなる。
より好ましくは、本発明における単分散球形シリカの体積平均粒径Ｄ50は、１００〜２００ｎｍである。
【０１２２】
外添剤の体積平均粒径Ｄ50の測定方法は、下記トナーにおける体積平均粒径Ｄ50の測定方法と同様である。
【０１２３】
本発明における単分散の定義としては、凝集体を含め、平均粒径に対する標準偏差で議論することができ、標準偏差として体積平均粒径Ｄ５０×０．２２以下であることが好ましい。本発明における球形の定義としては、下式（３）で表されるＷＡｄｅｌｌの球形化度で議論することができ、球形化度が０．６以上であることが好ましく、０．８以上であることがより好ましい。
式（３）：      球形化度＝Ｓ1／Ｓ2
上記式（３）中、Ｓ1は実際の粒子と同一体積の球の表面積を表し、Ｓ2は実際の粒子そのものの表面積を表す。）
また、材料としてシリカが好ましい理由としては、屈折率が１．５前後であり、粒径を大きくしても光散乱による透明度の低下、特にＯＨＰ上への画像採取時のＰＥ値（Ｐｒｏｊｅｃｔｉｏｎ  ＥｆｆｉｃｉｅｎｃＹ）等に影響を及ぼさないことが挙げられる。
【０１２４】
一般的なフュームドシリカは、真比重２．２であり、粒径的にも最大５０ｎｍが製造上から限界である。また、凝集体として粒径を上げることはできるが、均一分散、安定したスペーサー効果が得られにくい。一方、外添剤として用いられる他の代表的な無機微粒子としては、酸化チタン（真比重４．２、屈折率２．６）、アルミナ（真比重４．０、屈折率１．８）、酸化亜鉛（真比重５．６、屈折率２．０）が挙げられるが、いずれも真比重が高く、スペーサー効果を有効に発現する粒径８０ｎｍより大きくすると、トナー粒子からの剥がれが起こりやすくなり、剥がれた粒子が帯電付与部材、あるいは像担持体等へ移行しやすくなり、帯電低下あるいは画質欠陥を引き起こしてしまう場合がある。また、その屈折率も高いため、これらの大粒径無機物を用いることはカラー画像形成には適していない。
【０１２５】
単分散球形シリカは、湿式法であるゾルゲル法により得ることができる。湿式法、かつ焼成することなしに作製するため、蒸気相酸化法に比べ、真比重を低く制御することができる。また、疎水化処理工程での疎水化処理剤種、あるいは処理量を制御することにより、更に真比重の値を調整することが可能である。粒径は、ゾルゲル法の加水分解、縮重合工程のアルコキシシラン、アンモニア、アルコール、水の重量比、反応温度、攪拌速度、供給速度により自由に制御することができる。単分散球形シリカに望まれる、単分散性や球形形状も、本手法にて作製することにより十分に達成することができる。
【０１２６】
前記単分散球形シリカの添加量は、トナー粒子１００質量部に対して、０．５〜５質量部が好ましく、１〜３質量部がより好ましい。該添加量が０．５質量部より少ないと、非静電的付着力の低減効果が小さく、現像、転写向上効果が十分得られなくなることがあり、一方、該添加量が５質量部より多いと、トナー粒子表面を１層被覆し得る量を超え、被覆が過剰な状態となり、シリカが接触部材に移行し、二次障害を引き起こし易くなる。
【０１２７】
本発明においては、トナーの流動性および帯電性を制御するために、トナー粒子表面を充分に被覆することが望まれるが、大粒径である前記単分散球形シリカだけでは充分な被覆を得ることがでないことがあるため、外添剤として小粒径の無機化合物を併用することが好ましい。小粒径の無機化合物としては、体積平均粒径５０ｎｍ未満の無機化合物が好ましい。
小粒径の無機化合物としては、公知のものを用いることができ、例えば、シリカ、アルミナ、チタン化合物（酸化チタン、メタチタン酸等）、炭酸カルシウム、炭酸マグネシウム、リン酸カルシウム等が挙げられる。また、目的に応じてこれら無機微粒子の表面には公知の表面処理を施してもよい。
【０１２８】
特に、その中でも１５ｎｍ以上５０ｎｍ未満のチタン化合物は透明性に影響を与えず、良好な帯電性、環境安定性、流動性、耐ケーキング性、安定した負帯電性、安定した画質維持性に優れた現像剤を提供することができる。
また、体積平均粒径が２０ｎｍ以上５０ｎｍ未満であるシリカを併用することにより、トナーを均一に被うことが可能となり、トナーのブロッキング性抑制および初期的な転写性向上が可能となる。
【０１２９】
小粒径の無機化合物の添加量は、トナー粒子１００質量部に対して、それぞれ０．３〜３質量部が好ましく、０．５〜２．５質量部がより好ましい。該添加量が０．３質量部より少ないと、トナーの流動性が十分に得られない場合があり、また熱保管によるブロッキング抑制が不十分となりやすい。一方、該添加量が３質量部より多いと、過剰被覆状態となり、過剰無機酸化物が接触部材に移行し、二次障害を引き起こす場合がある。
【０１３０】
本発明において、前記外添剤のトナー粒子表面への付着状態は、単に機械的な付着であってもよいし、表面にゆるく固着されていてもよい。また、トナー粒子の全表面を被覆していても、一部を被覆していてもよい。
また、外添混合後に篩分プロセスを通しても一向に構わない。
【０１３１】
本発明において、前記外添剤は、トナー粒子に添加され混合されるが、混合は、例えば、Ｖ型ブレンダー、ヘンシェルミキサー、レディゲミキサー等の公知の混合機によって行うことができる。
【０１３２】
本発明におけるトナーの体積平均粒径は４〜１０μｍの範囲が好ましく、５〜８μｍの範囲がより好ましく、５．５〜７．５μｍの範囲がさらに好ましい。体積平均粒径が４μｍ未満では、帯電性が不十分になり、現像性が低下することがあり、１０μｍを超えると、画像の解像性が低下する場合がある。
【０１３３】
また、トナーの粒度分布指標としては、体積平均粒度分布指標ＧＳＤｖが１．３０以下、数平均粒度分布指標ＧＳＤｐが１．４０以下であることが好ましい。また、体積平均粒度分布指標ＧＳＤｖと数平均粒度分布指標ＧＳＤｐとの比ＧＳＤｖ／ＧＳＤｐが０．９５以上であることが好ましい。
体積平均粒度分布指標ＧＳＤｖが１．３０を超える、あるいは数平均粒度分布指標ＧＳＤｐが１．４０を超えると画像の解像性が低下し、ＧＳＤｖ／ＧＳＤｐが０．９５未満の場合、帯電性の低下を発生させることがあると同時に飛び散り、カブリ等の画像欠陥の原因ともなり得る場合がある。
【０１３４】
上記トナーの体積平均粒径及び粒度分布指標は、コールターウンターＴＡＩＩ（ベックマン−コールター社製、アパーチャー径：１０μｍ）を用いて測定される粒度分布を分割された粒度範囲（チャンネル）に対し、体積、数をそれぞれ小粒径側から累積分布を引いて、累積１６％となる粒径を体積Ｄ16v、数Ｄ16p、累積５０％となる粒径を体積Ｄ50v（これを「体積平均粒径」とする）、数Ｄ50p（これを「数平均粒径」とする）、累積８４％となる粒径を体積Ｄ84v、数Ｄ84pと定義する。そして、前記体積粒度分布指数ＧＳＤｖは、（Ｄ84v／Ｄ16v）1/2として算出され、前記数平均粒度分布指数ＧＳＤｐは、（Ｄ84p／Ｄ16p）1/2として算出される。
【０１３５】
また、本発明のクリーニング装置では、下記式（２）で表されるトナーの形状係数ＳＦ１が１３５以下であっても良好にクリーニングすることができる。
【０１３６】
式（２）：    ＳＦ１  ＝  （ＭＬ2／Ａ）×（π／４）×１００
〔式中、ＭＬはトナー粒子の絶対最大長を表し、Ａはトナー粒子の投影面積を表す。〕
【０１３７】
形状係数ＳＦ１は１００に近づくほど真球となる。トナーの形状係数ＳＦ１が大きくなるほど、形状の歪によって現像器内でのキャリアとの衝突によりトナーが破壊されやすくなる。この際、結果として微粉が増加したり、これによってトナー表面に露出した離型剤成分により感光体表面等が汚染され帯電特性を損なったりすることがあるばかりでなく、微粉に起因するかぶりの発生等の問題を起こすことがある。
一方、形状係数ＳＦ１が１００に近いトナーでは、真球形状に近づくため、流動性、帯電性、および転写性が向上する。結果、トナーの現像性のばらつきが抑制され、現像剤の維持性が向上する。しかしながら、トナー形状が真球に近づくほど、クリーニングブレードとの接触面積が少なくなるため、クリーニング性が損われやすく、結果として画像欠陥を生じる場合がある。
本発明のクリーニング装置では、過剰な当接圧を必要とせず、クリーニング性も良好であるため、トナーの形状係数ＳＦ１が１３５以下であっても良好なクリーニング性が発揮される。
【０１３８】
なお、前記形状係数ＳＦ１の平均値は、２５０倍に拡大した５０個以上のトナー像を光学顕微鏡から画像解析装置（ＬＵＺＥＸ  ＩＩＩ、ニレコ社製）に取り込み、その最大長及び投影面積から、個々の粒子について前記ＳＦ１の値を求め平均したものである。
【０１３９】
トナー粒子は、上記の結着樹脂中に、着色剤、非磁性無機微粉末および所望により使用されるその他の材料を分散させてトナー粒子を形成する工程および所望によってトナー粒子表面に表面層を形成する工程によって製造される。
具体的には、結晶性樹脂を主体とする結着樹脂、着色剤、非磁性無機微粒子およびその他の材料からなるトナー材料を粉体化する公知の方法や、混練粉砕法、水系媒体において結着樹脂の単量体、着色剤、非磁性無機微粉末およびその他の材料を分散させた粒子を重合する懸濁重合法、結着樹脂の乳化粒子を、着色剤、非磁性無機微粉末およびその他の材料とともに凝集固着する乳化凝集法であってもよい。乳化凝集法の場合、乳化粒子は、乳化重合法で作成したものであってもよいし、結着樹脂を溶剤に溶解し、水系媒体中で細かく分散させたものであってもよい。また、結着樹脂、着色剤、非磁性無機微粒子その他の材料を溶剤中に溶解分散させておき、水系媒体中で懸濁分散し、その後溶剤を除去する方法を採用してもよい。また、結着樹脂、着色剤、非磁性無機微粒子およびその他の材料を溶剤に溶解分散させておき、スプレードライヤー等で気体中に分散し、同時に溶剤を除去する方法を採用してもよい。さらに、溶剤中に溶解している結着樹脂を温度を下げたり、または貧溶媒を加えることにより析出させる方法を採用してもよい。また、溶融している材料を媒体中で分散冷却する方法を採用してもよい。また、分散重合やシード重合の技法を用いてもよい。
【０１４０】
これらトナーの製造方法のなかでも、良好な既述の球形化度ＳＦのトナー粒子を得るために、湿式製法で作製されることが望ましい。湿式製法としては、結着樹脂の重合性単量体を乳化重合させ、形成された分散液と、着色剤、離型剤、必要に応じて帯電制御剤等の分散液とを混合し、凝集、加熱融着させ、トナー粒子を得る乳化重合凝集法；結着樹脂を得るための重合性単量体と着色剤、離型剤、必要に応じて帯電制御剤等の溶液を水系溶媒に懸濁させて重合する懸濁重合法；結着樹脂、着色剤、離型剤、必要に応じて帯電制御剤等の溶液を水系溶媒に懸濁させて造粒する溶解懸濁法；等が挙げられる。
また、上記方法で得られたトナー粒子をコアにして、更に凝集粒子を付着、加熱融合してコアシェル構造をもたせる製造方法を行ってもよい。また、一般の粉砕分級法により得られたトナー粒子に対し、加熱溶融させて再度固化する球形化処理を施すことで、トナー形状係数ＳＦ１を所定の範囲内のものに揃えてもよい。
【０１４１】
（静電潜像現像剤）
静電潜像現像剤は、前記静電潜像現像用トナーを単独で用いると一成分系の静電潜像現像剤となり、キャリアと組み合わせて用いると二成分系の静電潜像現像剤となる。
【０１４２】
例えばキャリアを用いる場合のそのキャリアとしては、特に制限はなく、それ自体公知のキャリアが挙げられ、例えば、特開昭６２−３９８７９号公報、特開昭５６−１１４６１号公報等に記載された樹脂被覆キャリア等の公知のキャリアが挙げられる。
【０１４３】
キャリアの具体例としては、以下の樹脂被覆キャリアが挙げられる。該キャリアの核体粒子としては、通常の鉄粉、フェライト、マグネタイト造型物などが挙げられ、その体積平均粒径は、３０〜２００μｍ程度の範囲である。
【０１４４】
キャリアの製造には、加熱型ニーダー、加熱型ヘンシェルミキサー、ＵＭミキサーなどを使用することができ、前記被覆樹脂の量によっては、加熱型流動転動床、加熱型キルンなどを使用することができる。
【０１４５】
二成分系の静電潜像現像剤における前記本発明の静電潜像現像用トナーとキャリアとの混合比としては特に制限はなく、目的に応じて適宜選択することができる。
現像剤におけるキャリアの含有量（（キャリア）／（キャリア＋トナー）×１００）としては、８５〜９９質量部の範囲が好ましく、より好ましくは８７〜９８質量部の範囲、さらに好ましくは８９〜９７質量部の範囲である。
【実施例】
【０１４６】
以下に、本発明を参考例、実施例及び比較例をもって具体的に説明する。ただし下記の参考例、実施例及び比較例によって本発明が限定されるものではない。なお、以下において特に断りのない限り、「部」は「質量部」を、「％」は「質量％」を表す。
【０１４７】
＜各種特性の測定方法＞
まず、参考例、実施例、比較例で用いたトナー等の物性測定方法について説明する。
【０１４８】
（トナー粒度及び粒度分布測定方法）
本発明におけるトナー粒度及び粒度分布測定は、測定装置としてはコールターカウンターＴＡ−ＩＩ型（ベックマン−コールター社製）を用い、電解液はＩＳＯＴＯＮ−ＩＩ（ベックマン−コールター社製）を使用した。
【０１４９】
測定法としては、分散剤として界面活性剤、好ましくはアルキルベンゼンスルホン酸ナトリウムの５質量％水溶液２ｍｌ中に測定試料を０．５〜５０ｍｇ加える。これを前記電解液１００〜１５０ｍｌ中に添加した。試料を懸濁した電解液は超音波分散器で約１分間分散処理を行い、前記コールターカウンターＴＡ−ＩＩ型により、アパーチャー径として１００μｍアパーチャーを用いて２〜６０μｍの粒子の粒度分布を測定して、前述のようにして体積平均粒径Ｄ50v、ＧＳＤｖ、ＧＳＤｐを求めた。測定する粒子数は５００００であった。
【０１５０】
（トナーの形状係数ＳＦ１測定方法）
トナー形状係数ＳＦ１は、スライドグラス上に散布したトナーの光学顕微鏡像をビデオカメラを通じてルーゼックス画像解析装置に取り込み、５０個につきＳＦ１を計算し、平均値を求めることにより得られたものである。この形状係数ＳＦ１は下式（２）により求めた。
式（２）：      ＳＦ１＝（ＭＬ2／Ａ）×（π／４）×１００
上記式（２）において、ＭＬは各々の粒子の最大長を表し、Ａは各々の粒子の投影面積を表す。
【０１５１】
（外添剤粒子の体積平均粒径）
外添剤粒子の体積平均粒子径は、レーザー回析式粒度分布測定装置（堀場製作所製、ＬＡ−７００）で測定し、前述のようにして求めた。
【０１５２】
［トナー粒子の作製］
（各分散液の調製）
−結晶性樹脂粒子分散液（１）−
加熱乾燥した三口フラスコに、セバシン酸ジメチル９８ｍｏｌ％、イソフタル酸ジメチル−５−スルホン酸ナトリウム２ｍｏｌ％、１，６−ヘキサンジオール１００ｍｏｌ％、及び触媒としてジブチル錫オキサイド（酸成分に対して０．０１４％）とを入れた後、減圧操作により容器内の空気を窒素ガスにより不活性雰囲気下とし、機械攪拌にて１８０℃で５時間攪拌・還流を行った。その後、減圧下にて２３０℃まで徐々に昇温を行い４時間攪拌し、粘稠な状態となったところで空冷し、反応を停止させ、結晶性ポリエステル樹脂（１）を合成した。
【０１５３】
結晶性ポリエステル樹脂（１）の融点（Ｔｍ）を、前述の測定方法により、示差走査熱量計（ＤＳＣ）を用いて測定したところ、明確な吸熱ピークを示し、吸熱ピーク温度は６６℃であった。
【０１５４】
次いで、結晶性ポリエステル樹脂（１）を用い、以下のように樹脂粒子分散液を調製した。
・結晶性ポリエステル樹脂（１）                            ９０部
・イオン性界面活性剤（ネオゲンＲＫ、第一工業製薬社製）  １．８部
・イオン交換水                                          ２１０部
【０１５５】
以上を１００℃に加熱して、ホモジナイザー（ＩＫＡ製、ウルトラタラックスＴ５０）にて十分に分散後、圧力吐出型ゴーリンホモジナイザーで分散処理を１時間行い、体積平均粒径が１３０ｎｍ、  固形分量が３０質量％の結晶性樹脂粒子分散液（１）を得た。
【０１５６】
−非晶性樹脂粒子分散液（１−１）−
・スチレン（和光純薬製）                              ２８０部
・ｎ−ブチルアクリレート（和光純薬製）                １２０部
・β−カルボキシエチルアクリレート（ローディア日華製）  １８部
【０１５７】
前記成分を混合溶解したものに、アニオン性界面活性剤（ダウファックス、ダウケミカル社製）１．５部をイオン交換水５５０部に溶解した溶液を加えて、フラスコ中で分散、乳化し１０分間ゆっくりと攪拌混合しながら、さらに、過硫酸アンモニウム２．３部をイオン交換水５０部に溶解した溶液を投入した。次いで、フラスコ内の窒素置換を充分に行った後、フラスコ内の溶液を攪拌しながらオイルバスで６５℃になるまで加熱し、５時間そのまま乳化重合を継続し、アニオン性の非晶性樹脂粒子分散液（１−１）を得た。
【０１５８】
非晶性樹脂粒子分散液（１−１）中の樹脂粒子の体積平均粒径は１７３ｎｍ、固形分量は４２．３質量％であった。
【０１５９】
（着色剤分散液の調製）
−着色剤分散液（１）−
・カーボンブラック（キャボット社製、リーガル３３０）    ３０部
・アニオン界面活性剤（日本油脂製、ニューレックスＲ）      ２部
・イオン交換水                                        ２２０部
【０１６０】
上記成分を混合し、ホモジナイザー（ウルトラタラックス、ＩＫＡ社製）により１０分間予備分散した後、対向衝突型湿式粉砕機（アルチマイザー、杉野マシン製）を用い、圧力２４５ｍＰａで１５分間分散処理を行い、体積平均粒径が３２８ｎｍの着色剤分散液（１）を得た。
【０１６１】
（離型剤分散液の調製）
・パラフィンワックス（ＨＮＰ９、日本精鑞製、融点：７５℃）  ４５部
・カチオン性界面活性剤（ネオゲンＲＫ、第一工業製薬製）        ５部
・イオン交換水                                            ２００部
【０１６２】
前記成分を混合し８０℃に加熱し、ホモジナイザー（ウルトラタラックス、ＩＫＡ社製）により１０分間予備分散した後、圧力噴出型粉砕機（ゴーリンホモジナイザー、ゴーリン社製）を用い、分散処理を行い、体積平均粒径が１８５ｎｍの離型剤粒子分散液を得た。
【０１６３】
（トナー粒子の作製）
−トナー粒子（１−１）−
・結晶性樹脂粒子分散液（１）          ８０部
・非晶性樹脂粒子分散液（１−１）    １８０部
・着色剤分散液（１）                  ３６部
・離型剤分散液                        ８１部
【０１６４】
上記成分を丸型ステンレス製フラスコ中に投入し、ウルトラタラックスＴ５０で十分に混合・分散した溶液を得た。次いで、この溶液にポリ塩化アルミニウム０．２部を加えてコア凝集粒子を作製し、ウルトラタラックスを用いて分散操作を継続した。さらに加熱用オイルバスでフラスコ内の溶液を攪拌しながら４７℃まで加熱し、４７℃で６０分保持した後、ここに非晶性樹脂粒子分散液（１−１）を緩やかに４２部を追加し、コア／シェル凝集粒子を作製した。
【０１６５】
その後、０．５ｍｏｌ／Ｌの水酸化ナトリウム水溶液を加えて溶液のｐＨを６．５にした後、ステンレス製フラスコを密閉し、磁力シールを用いて攪拌を継続しながら９８℃まで加熱し、０．３ｍｏｌ／Ｌの硝酸水溶液を加えて溶液のｐＨを４．２、次いで０．３ｍｏｌ／Ｌのクエン酸水溶液を加えて溶液のｐＨを３．１に調整した後、５時間保持した。
【０１６６】
冷却後、溶液中に分散した状態の粒子を濾過し、イオン交換水で十分に洗浄した後、ヌッチェ式吸引濾過により固液分離を施した。これを更に４０℃のイオン交換水３Ｌに再分散し、１５分３００ｒｐｍで攪拌・洗浄した。この操作を更に５回繰り返し、濾液のｐＨが７．０１、電気伝導度が１５．８μＳ／ｃｍとなったところで、ヌッチェ式吸引濾過によりＮｏ．５Ａろ紙を用いて固液分離を行い、得られた固形物を、１２時間かけて真空乾燥させ、黒色のトナー粒子（１−１）を得た。
【０１６７】
トナー粒子（１−１）の粒度分布を測定したところ、体積平均粒子径Ｄ50vは６．４μｍ、数平均粒度分布指標ＧＳＤｐは１．２５であり、体積平均粒度分布指標ＧＳＤｖは１．２８であった。また、トナー粒子（１−１）の形状係数ＳＦ１は１３１であった。
【０１６８】
（現像剤の調製）
上記各トナー粒子５０部に対して、外添剤として疎水性シリカ（ＴＳ７２０、キャボット社製、体積平均粒径１２ｎｍ）３．５部を添加し、サンプルミルにてブレンドし、外添処理された各トナーを得た。
一方、トルエン１１部、ジエチルアミノエチルメタクリレート−スチレン−メチルメタクリレート共重合体（共重合比：２／２０／７８、重量平均分子量５０，０００）２部、カーボンブラック（キャボット社製、Ｒ３３０Ｒ）０．２部及びガラスビーズ（粒径１ｍｍ、トルエンと同量）を関西ペイント社製サンドミルに投入し、回転速度１２００ｒｐｍで３０分間攪拌して被覆樹脂層形成用溶液を調製した。
【０１６９】
次に、この被覆樹脂層形成用溶液とＭｎ−Ｍｇ系フェライト粒子（真比重：４．６ｇ／ｃｍ3、体積平均粒径：３５μｍ、飽和磁化：６５ｅｍｕ／ｇ）１００部を真空脱気型ニーダーに入れ、温度を６０℃を保って１０分間攪拌した後、減圧してトルエンを留去することにより、被覆樹脂層が形成されたフェライトキャリアを得た。
このフェライトキャリアに対し、前記トナーをトナー濃度が５％になるように混合し、ボールミルで５分間攪拌・混合し、前記トナー粒子（１−１）を含む現像剤（１−１）を調製した。
【０１７０】
［クリーニングブレードの作製］
（クリーニングブレード（１）の作製）
厚さ２ｍｍゴム部材を１２．５ｍｍ×３２４ｍｍに加工した。このゴム部材の硬度（ＪＩＳ−Ａ）は、９０であった。
また、支持部材である厚さ２ｍｍの板金の先に加工したゴム部材を自由長が前記端部Ａで１．２ｍｍ、端部Ｂで０．６ｍｍとなるように調節して、クリーニングブレード（１）を作製した。なお、前述の通り、端部Ａは感光体の回転方向上流側に配した端部であり、端部Ｂは下流側に配した端部である。
【０１７１】
（クリーニングブレード（２）〜（６）の作製）
クリーニングブレード（１）の作製において使用したゴム部材の種類を、表２に示すものに変更した以外は同様にして、クリーニングブレード（２）〜（６）を作製した。
【０１７２】
（クリーニングブレード（７）の作製）
クリーニングブレード（３）の作製において使用したゴム部材において、表面のエッジ先端部０．５ｍｍのところまでを、濃度３０質量％のフッ素系樹脂（ルブロンＬ−２：ダイキン工業社製）液で被覆した以外は同様にして、クリーニングブレード（７）を作製した。
【０１７３】
（クリーニングブレード（８）の作製）
クリーニングブレード（３）の作製において使用したゴム部材に、潤滑剤としてフッ素系樹脂（ルブロンＬ−５：ダイキン工業社製）を添加した。添加量は、ゴム部材１００重量部に対して、３０重量部とした。それ以外はクリーニングブレード（１）と同様にして、クリーニングブレード（８）を作製した。
【０１７４】
【表２】
0004752373.tif 000003
【０１７５】
［画像形成装置の作製］
上記で得られた現像剤及びクリーニングブレードを、感光体の軸方向に対して下記表３に示す角度となるよう、タンデム式の画像形成装置、富士ゼロックス社製DｏｃｕＣｅｎｔｒｅ  Ｃｏｌｏｒ  ａ４５０の改造機に適用して、感光体のクリーニング性能を評価した。また、クリーニングブレードの感光体への当接角を２５度、当接圧は２ｇｆ／ｍｍ及び４ｇｆ／ｍｍの２通りで行った。
なお、改造機は、クリーニングブレードを試験ごとに交換することが可能で、感光体からトナーをサンプリングできるように改造したものである。このクリーニングブレードを有するクリーニング装置には、オーガを備えた。上記端部Ｂ側（感光体の回転の下流側端部）には、トナー排出口を設けた。
【０１７６】
また、使用した感光体の半径（ｒ）は、３０ｍｍである。
尚、クリーニングに対するストレス条件を付加するため、帯電器は接触式の帯電ロールを用いて行った。接触帯電器は、放電により感光体表面エネルギーを増加させて濡れ性を増加させ、その結果摩擦力を向上させると考えられており、クリーニングには大きなストレスとなる。
【０１７７】
【表３】
0004752373.tif 000004
【０１７８】
［評価試験］
＜接触幅の測定＞
上記画像形成装置の作製において、クリーニングブレードの取り付け条件（当接圧２ｇｆ／ｍｍ又は４ｇｆ／ｍｍ、当接角を２５°）で、湿度８５％ＲＨ、温度２８℃において、感光体を３０，０００回転させた後に摺擦してできたカット面先端の磨耗痕跡の幅の最大値を、前述の方法に従い測定し、接触幅を求めた。
【０１７９】
＜トナー固着の評価＞
上記装置を用い、帯電ロールへの印加電圧を、ＡＣ１．８ｋＶ（Ｐｅａｋ  ｔｏ  Ｐｅａｋ）、周波数２ｋＨｚとした。さらに、試験環境として高温高湿度（２８℃、８５％ＲＨ）下で実施し、放電生成物によるクリーニングへのストレスを与えた。
【０１８０】
各装置毎に画像密度５％チャートを１万枚印刷した際、トナーの感光体上の固着状態を目視確認し、固着のない場合を◎、１０，０００枚後に固着が発生した場合を○、１，０００枚から１０，０００枚の間で固着が発生した場合を△、１，０００枚以下で固着が発生した場合を×とした。◎、○、△で実用可能である。
結果を表４に示す。
【０１８１】
【表４】
0004752373.tif 000005
【０１８２】
表４に示すように、当接圧が２ｇｆ／ｍｍ、４ｇｆ／ｍｍのいずれであっても、式（１）におけるｒ（１−ｃｏｓθ）の値が、０より大きく０．６以下の場合にはトナー固着の点でクリーニング性が良好であった。特に、ゴム硬度の高い、或いは表面の摩擦力の小さいクリーニングブレードでは、接触幅が小さくなるためトナー固着の観点におけるクリーニング性が更に良好となった。
尚、ｒ（１−ｃｏｓθ）の値が、０．６より大きくなると、ブレード端部と感光体との当接が著しく低下し、端部のみ固着が発生した。
【図面の簡単な説明】
【０１８３】
【図１】本発明において用いられる画像形成装置の一例を示す概略断面図である。
【図２】本発明のクリーニング装置におけるクリーニングブレードの当接状態を説明する図であり、図２（Ａ）は感光体を半径方向から観察した図であり、図２（Ｂ）は感光体を軸方向から観察した図であり、図２（Ｃ）は図２（Ｂ）の拡大図である。
【図３】本発明にかかるクリーニングブレードの自由長を説明する図である。
【図４】クリーニングブレードに対するトナーの挙動を説明する図であり、図４（Ａ）は、従来のクリーニング装置の場合であり、図４（Ｂ）は、本発明のクリーニング装置の場合である。
【図５】クリーニングブレードによってトナーが潰される様子を説明する図である。
【図６】クリーニングブレードの接触幅を説明する図である。
【図７】クリーニングブレードと像担持体との接触状態を示す図である。
【図８】クリーニングブレードの硬度とエッジ部分の接触幅との関係を示す図である。
【図９】本発明のクリーニングブレードの構成の一例を示す概略図である。
【図１０】図１０（Ａ）（Ｂ）ともに、本発明のクリーニング装置の一例を示す概略図である。
【符号の説明】
【０１８４】
１Ｙ，１Ｍ，１Ｃ，１Ｋ    感光体ドラム
６Ｙ    クリーニング装置
１７ａ  クリーニングブレード
１７    クリーニング装置
１８ａ  クリーニングブレード
１８    クリーニング装置
３５    クリーニングブレード
３６    トナー搬送オーガー部
５０Ｙ，５０Ｍ，５０Ｃ，５０Ｋ    各現像ユニット
１００  画像形成装置
Ｔ      トナー像
【図１】
0004752373.tif 000006
【図２】
0004752373.tif 000007
【図３】
0004752373.tif 000008
【図４】
0004752373.tif 000009
【図５】
0004752373.tif 000010
【図６】
0004752373.tif 000011
【図７】
0004752373.tif 000012
【図８】
0004752373.tif 000013
【図９】
0004752373.tif 000014
【図１０】
0004752373.tif 000015